"下記一般式1または下記一般式2で示される構造を有する親水性基含有ポリウレタンA及び水系媒体Bを含有することを特徴とするインクジェット印刷インク用バインダー。一般式1中のR1及びR2はそれぞれ独立して水素原子またはアルキル基を表し、R3及びR4はそれぞれ独立してアルキレン基を表し、R5~R12はそれぞれ独立して水素原子または有機基を表し、mはオキシアルキレン構造単位R3Oの平均モル数を表し、かつ、nはオキシアルキレン構造単位OR4の平均モル数を表す。一般式2中のR13及びR14はそれぞれ独立してアルキレン基を表し、R15~R22はそれぞれ独立して水素原子または有機基を表し、qはオキシアルキレン構造単位R13Oの平均モル数を表し、かつ、rはオキシアルキレン構造単位OR14の平均モル数を表す。前記ポリウレタンAが、前記一般式1で示される構造を有するものであって、前記一般式1中のR1及びR2がそれぞれ独立して水素原子または炭素原子数1もしくは2のアルキル基であり、R3及びR4がそれぞれ独立して炭素原子数2または3のアルキレン基であり、R5~R12がそれぞれ独立して水素原子または炭素原子数1~3のアルキル基であり、m及びnで表される平均モル数がそれぞれ独立して1~20である、請求項1に記載のインクジェット印刷インク用バインダー。前記親水性基含有ポリウレタンAの有する親水性基がアニオン性基またはカチオン性基である、請求項1に記載のインクジェット印刷インク用バインダー。前記親水性基含有ポリウレタンAが、ビスフェノール化合物にアルキレンオキサイドが付加したポリエーテルポリオールa1-1と、前記ポリエーテルポリオールa1-1以外の親水性基含有ポリオールa1-2とを含むポリオールa1、及び、ポリイソシアネートa2を反応させて得られるものである、請求項1に記載のインクジェット印刷インク用バインダー。前記ポリエーテルポリオールa1-1が、ビスフェノール化合物の有する水酸基1個あたり1モル~20モルのアルキレンオキサイドが付加したものである、請求項4に記載のインクジェット印刷インク用バインダー。前記ポリエーテルポリオールa1-1が300~2000の範囲の数平均分子量を有するものである、請求項4に記載のインクジェット印刷インク用バインダー。前記ポリオールa1が、前記ポリエーテルポリオールa1-1と前記親水性基含有ポリオールa1-2とその他のポリオールa1-3とを含有し、前記その他のポリオールa1-3が、数平均分子量600~5000のポリエーテルポリオールa1-3-1及び100~500の分子量を有する脂肪族環式構造含有ポリオールa1-3-2からなる群より選ばれる1種以上である、請求項4に記載のインクジェット印刷インク用バインダー。前記親水性基含有ポリウレタンAが脂肪族環式構造を有するものであって、前記脂肪族環式構造が前記親水性基含有ポリウレタンA中に1000~5500mmol/kgの範囲存在する、請求項7に記載のインクジェット印刷インク用バインダー。前記親水性基含有ポリウレタンAが、15000~200000の重量平均分子量を有するものである、請求項1に記載のインクジェット印刷インク用バインダー。請求項1~9の何れか1項に記載のインクジェット印刷インク用バインダーと、顔料または染料とを含有するインクジェット印刷用インク。請求項10に記載のインクジェット印刷用インクによって印刷の施された印刷物。本発明が解決しようとする課題は、インクの吐出安定性を損なうことなく、非常に優れた耐擦過性や耐アルカリ性を備えた印刷画像を形成可能なインクジェット印刷インク用バインダー及び該バインダーを含むインクジェット印刷用インクを提供することである。本発明者等は、前記課題を解決すべく様々な水性ポリウレタンを検討するなかで、水性ポリウレタンの製造に使用するポリオール及びポリイソシアネートの様々な組み合わせを検討した。しかし、前記検討で得られたポリウレタン含有のインクジェット印刷インク用バインダーでは、耐擦過性に優れた印刷画像を形成することが可能であっても、インクの吐出安定性の低下を引き起こすなど、それらを両立することは困難であった。また、前記ポリウレタンとして芳香族環構造を有するポリウレタンの使用を検討した。具体的は、前記ポリイソシアネートとしてジフェニルメタンジイソシアネート等の芳香族環構造を有するものを使用して得られたポリウレタンを検討した。しかし、前記ポリウレタンを含むインクジェット印刷インク用バインダーでは、インクの吐出安定性が十分でないため、インク吐出ノズルの詰まり等を引き起こしやすく、その結果、印刷画像を形成することが困難な場合があった。このような状況下、芳香族環構造のうち、下記特定の芳香族環構造を導入したポリウレタン含有のインクジェット印刷インク用バインダーであれば、インクの吐出安定性を保持し、優れた耐擦過性と耐アルカリ性を備えた印刷画像を形成可能なインクジェット印刷用インクに使用できることを見出した。即ち、本発明は、下記一般式1または下記一般式2で示される構造を有する親水性基含有ポリウレタンA及び水系媒体Bを含有することを特徴とするインクジェット印刷インク用バインダーに関するものである。一般式1中のR1及びR2はそれぞれ独立して水素原子またはアルキル基を表し、R3及びR4はそれぞれ独立してアルキレン基を表し、R5~R12はそれぞれ独立して水素原子または有機基を表し、mはオキシアルキレン構造単位R3Oの平均モル数を表し、かつ、nはオキシアルキレン構造単位OR4の平均モル数を表す。一般式2中のR13及びR14はそれぞれ独立してアルキレン基を表し、R15~R22はそれぞれ独立して水素原子または有機基を表し、qはオキシアルキレン構造単位R13Oの平均モル数を表し、かつ、rはオキシアルキレン構造単位OR14の平均モル数を表す。本発明のインクジェット印刷インク用バインダーを含むインクジェット印刷用インクであれば、強い外力が加わった場合であっても顔料の脱落等を引き起こすことなく、高精細な印刷画像を維持することが可能となり、銀塩写真並みの耐擦過性、優れた耐アルカリ性を付与できることから、例えば、インクジェット印刷による写真印刷や、インクジェット印刷による高速印刷によって得られた印刷物を、屋外広告等をはじめとする様々な場面で使用することが可能となる。本発明は、下記一般式1または下記一般式2で示される構造を有する親水性基含有ポリウレタンA、水系媒体B、及び必要に応じてその他の添加剤を含有するインクジェット印刷インク用バインダーである。一般式1中のR1及びR2はそれぞれ独立して水素原子またはアルキル基を表し、R3及びR4はそれぞれ独立してアルキレン基を表し、R5~R12はそれぞれ独立して水素原子または有機基を表し、mはオキシアルキレン構造単位R3Oの平均モル数を表し、かつ、nはオキシアルキレン構造単位OR4の平均モル数を表す。一般式2中のR13及びR14はそれぞれ独立してアルキレン基を表し、R15~R22はそれぞれ独立して水素原子または有機基を表し、qはオキシアルキレン構造単位R13Oの平均モル数を表し、かつ、rはオキシアルキレン構造単位OR14の平均モル数を表す。はじめに、本発明で使用する親水性基含有ポリウレタンAについて説明する。本発明で使用する親水性基含有ポリウレタンAは、分子中に前記一般式1または前記一般式2で示される構造のいずれか一方、または、両方を有することが必須である。前記構造は、ビスフェノールが有する水酸基にアルキレンオキサイドが付加反応することによって形成される構造である。前記構造を有する親水性基含有ポリウレタンAを使用することによって、非常に優れた吐出安定性を備えたインクジェット印刷インク用バインダーを得ることができる。ここで、前記ポリウレタンAの代わりに、前記アルキレンオキサイドが付加反応していない従来知られたビスフェノール化合物から誘導される構造を有するポリウレタンを使用した場合には、インクの吐出安定性が著しく低下し、インク吐出ノズルの詰まり等を引き起こしやすく、その結果、印刷画像を形成することが困難な場合がある。また、前記親水性基含有ポリウレタンAの代わりに、一般式1または一般式2で示される構造とは異なる芳香族環構造を有するポリウレタンを使用した場合には、やはりインクの吐出安定性が著しく低下し、インク吐出ノズルの詰まり等を引き起こしやすく、その結果、印刷画像を形成することが困難な場合がある。また、前記親水性基含有ポリウレタンAの代わりに、例えば芳香族環構造を有さず脂肪族構造を有するポリウレタンを使用した場合には、ある程度良好な吐出安定性を維持できるものの、本願発明が課題とする非常に高いレベルの吐出安定性を付与することは困難である。また、得られる印刷画像は耐擦過性や耐アルカリ性、耐アルコール性の点で十分でない場合がある。一方、本願発明のインクジェット印刷インク用バインダーであれば、前記インクの良好な吐出安定性を維持し、かつ耐擦過性と耐アルコール性とを備えた印刷画像を形成することが可能である。前記親水性基含有ポリウレタンAとしては、前記一般式1及び一般式2のうち、前記一般式1で示される構造を有するものであることが、耐擦過性等を向上するうえで好ましい。前記一般式1で示される構造は、R1及びR2がそれぞれ独立して水素原子またはアルキル基を表し、R3及びR4がそれぞれ独立してアルキレン基を表し、R5~R12がそれぞれ独立して水素原子または有機基であり、mはオキシアルキレン構造単位OR3の平均モル数であり、かつ、nはオキシアルキレン構造単位OR4の平均モル数である。本発明のインクジェット印刷インク用バインダーとしては、なかでも前記R1及びR2がそれぞれ独立して水素原子または炭素原子数1もしくは2のアルキル基を表し、R3及びR4がそれぞれ独立して炭素原子数1~3のアルキレン基を表し、R5~R12がそれぞれ独立して水素原子または炭素原子数1~3のアルキル基であり、m及びnで表される平均モル数がそれぞれ独立して1~20の範囲であることが、優れた吐出安定性とともに、優れた耐擦過性と耐アルカリ性と耐アルコール性とを両立できるため好ましい。より具体的には、前記一般式1で示される構造としては、ビスフェノール化合物にアルキレンオキサイドが付加反応して得られたポリエーテルポリオールa1-1から誘導される構造であることが好ましく、前記R1及びR2がメチル基であり、R3及びR4がそれぞれ独立して炭素原子数2または3のアルキレン基を表し、R5~R12がそれぞれ独立して水素原子または炭素原子数1~3のアルキル基であり、m及びnがそれぞれ独立して2~10の範囲であることが、インクの吐出安定性を損なうことなく、優れた耐擦過性と耐アルカリ性と耐アルコール性とを付与できるため好ましい。また、前記ポリウレタンAの有する前記一般式2で示される構造は、R13及びR14がそれぞれ独立してアルキレン基を表し、R15~R22がそれぞれ独立して水素原子または有機基であり、qはオキシアルキレン構造単位OR13の平均モル数であり、かつ、rはオキシアルキレン構造単位OR14の平均モル数である。前記一般式2中のq及びrは、0であってもよい。具体的には、前記オキシアルキレン構造を有さない構造であっても、前記ビスフェノール化合物由来の構造を有するポリウレタンAを含むものであれば、非常に優れた吐出安定性を付与することが可能である。本発明のインクジェット印刷インク用バインダーとしては、なかでも前記R13及びR14がそれぞれ独立して炭素原子数1~3のアルキレン基を表し、R15~R22がそれぞれ独立して水素原子または炭素原子数1~3のアルキル基であり、q及びrで表される平均モル数がそれぞれ独立して平均1~20の範囲であることが、優れた吐出安定性とともに、優れた耐擦過性と耐アルカリ性と耐アルコール性とを両立できるため好ましい。また、前記親水性基含有ポリウレタンAは、水系媒体B中に安定して分散または一部が溶解した状態で存在するうえで、親水性基を有することが必須である。前記親水性基としては、アニオン性基、カチオン性基、及びノニオン性基を使用できるが、アニオン性基またはカチオン性基を使用することが好ましく、アニオン性基を使用することがより好ましい。前記アニオン性基としては、例えばカルボキシル基、カルボキシレート基、スルホン酸基、スルホネート基等を使用することができ、なかでも、前記カルボキシル基やスルホン酸基の一部または全部が塩基性化合物等によって中和されたカルボキシレート基やスルホネート基を使用することが、良好な水分散安定性を付与するうえで好ましい。また、前記カチオン性基としては、例えば3級アミノ基等を使用することができる。前記親水性基は、前記親水性基含有ポリウレタンA全体に対して50mmol/kg~2000mmol/kgの範囲で存在することが好ましく、150mmol/kg~1500mmol/kgの範囲であることが良好な水分散安定性を維持するうえでより好ましい。また、前記親水性基含有ポリウレタンAは、耐擦過性や耐アルカリ性や耐アルコール性をより一層向上する観点から、脂肪族環式構造を有することが好ましい。前記脂肪族環式構造は、前記ポリウレタンAを構成するポリオールやポリイソシアネートとして脂肪族環式構造を有するものを使用することによって、ポリウレタンA中に導入することができる。とりわけ、前記ポリオールとして脂肪族環式構造含有ポリオールから誘導される脂肪族環式構造を有するポリウレタンを使用することが、耐擦過性や耐アルカリ性や耐アルコール性のより一層優れた印刷画像を形成可能なインクジェット印刷インクを得るうえで向上するうえで好ましい。前記脂肪族環式構造は、前記親水性基含有ポリウレタンAの全質量に対して1000mmol/kg~5500mmol/kgの脂肪族環式構造を有するものであることが、インクの吐出安定性を損なうことなく、より一層優れた耐擦過性や耐アルカリ性や耐アルコール性を向上するうえで好ましく、1500mmol/kg~4000mmol/kgの範囲であることがより好ましい。また、前記脂肪族環式構造含有ポリオール由来の脂肪族環式構造は、前記親水性基含有ポリウレタンAの全質量に対して50mmol/kg~5500mmol/kgの範囲で有するものを使用することが、非常に優れた耐擦過性と耐アルカリ性と耐アルコール性とを備えた印刷画像を形成可能なインクジェット印刷インク用バインダーを得るうえで好ましく、300mmol/kg~4000mmol/kgの範囲で使用することがより好ましく、300mmol/kg~3500mmol/kgの範囲で使用することが特に好ましい。また、前記親水性基含有ポリウレタンAが有していてもよい1000mmol/kg~5500mmol/kgの脂肪族環式構造は、その全てが脂肪族環式構造含有ポリオール由来のものである必要はなく、その一部がイソホロンイソシアネート等の脂肪族環式構造含有ポリイソシアネート由来のものであっても良い。例えば、前記脂肪族環式構造含有ポリオール由来の脂肪族環式構造が1000mmol/kgに満たない場合、具体的には500mmol/kg以上1000mmol/kg未満である場合であっても、後述するポリイソシアネートa2として脂肪族環式構造含有ポリイソシアネート等を組み合わせ使用することによって、親水性基含有ポリウレタンA中に1000mmol/kg~5500mmol/kgの脂肪族環式構造を導入することができれば、より一層優れた耐擦過性と耐アルカリ性と耐アルコール性を備えた印刷画像を形成可能なインクジェット印刷インク用バインダーを得ることができる。なお、本発明でいう、前記親水性基含有ポリウレタンAの全質量に対する、前記親水性基含有ポリウレタンA中に含まれる脂肪族環式構造の割合は、前記親水性基含有ポリウレタンAの製造に使用するポリオールa1やポリイソシアネートa2等の全原料の合計質量と、前記親水性基含有ポリウレタンAの製造に使用した脂肪族環式構造含有化合物が有する脂肪族環式構造の物質量に基づいて算出した値である。前記脂肪族環式構造としては、例えばシクロブチル環、シクロペンチル環、シクロヘキシル環、シクロヘプチル環、シクロオクチル環、プロピルシクロヘキシル環、トリシクロ5,2,1,0,2,6デシル骨格、ビシクロ4,3,0-ノニル骨格、トリシクロ5,3,1,1ドデシル骨格、プロピルトリシクロ5,3,1,1ドデシル骨格、ノルボルネン骨格、イソボルニル骨格、ジシクロペンタニル骨格、アダマンチル骨格等を使用することができ、なかでも、シクロヘキシル環構造であることが好ましい。また、前記親水性基含有ポリウレタンAとしては、15000~200000の重量平均分子量を有するものを使用することが、非常に優れた耐擦過性と耐アルカリ性とともに、優れた耐アルコール性とを備えた印刷画像を形成し、かつ、良好なインクの吐出安定性を付与するうえで好ましく、15000~80000の範囲の重量平均分子量を有するものを使用することがより好ましく、20000~75000の範囲の重量平均分子量を有するものを使用することが特に好ましい。前記親水性基含有ポリウレタンAは、ポリオールa1とポリイソシアネートa2とを反応させることによって製造することができる。具体的には、前記ポリオールa1として、例えば前記一般式1または一般式2で示される構造を有するポリオールと親水性基含有ポリオールa1-2とを含むポリオールa1及びポリイソシアネートa2を反応させることによって製造することができる。前記一般式1または一般式2で示される構造を有するポリオールとしては、前記ビスフェノール化合物にアルキレンオキサイドが付加反応して得られたポリエーテルポリオールa1-1を使用することができる。前記ビスフェノール化合物としては、例えばビスフェノールA、ビスフェノールF、ビスフェノールB、ビスフェノールAD等の前記一般式1で示される構造を有するものや、ビスフェノールS等の前記一般式2で示される構造を有するものを使用することができ、なかでもビスフェノールAやビスフェノールFやビスフェノールSを使用することが好ましく、ビスフェノールAまたはビスフェノールSを使用することがより好ましく、ビスフェノールAを使用することが、優れた吐出安定性等を損なうことなく、より一層優れた耐擦過性及び耐アルカリ性を付与できるため好ましい。前記ビスフェノール化合物に付加反応可能な前記アルキレンオキサイドは、前記一般式1及び2中のオキシアルキレン構造R3OやOR4、R13OやOR14を形成しうるものであって、例えばエチレンオキサイドやプロピレンオキサイド、ブチレンオキサイド、テトラメチレンオキサイドテトラヒドロフラン等を使用することができ、エチレンオキサイドやプロピレンオキサイドであることが、優れたインク吐出安定性とともに、優れた耐擦過性や耐アルカリ性等を両立するうえで好ましく、プロピレンオキサイドであることがより好ましい。前記ビスフェノール化合物にアルキレンオキサイドが付加反応して得られたポリエーテルポリオールa1-1は、例えば前記ビスフェノール化合物を開始剤として、前記アルキレンオキサイドを周知慣用の方法で付加させることによって製造することができる。前記ポリエーテルポリオールa1-1としては、前記ビスフェノール化合物の有する水酸基1個あたり、前記アルキレンオキサイドが平均1モル~20モル付加したものを使用することが好ましく、2モル~10モル付加したものを使用することがより好ましく、2モル~5モル付加したものを使用することが、インク吐出安定性を損なうことなく優れた耐擦過性や耐アルカリ性や耐アルコール性を付与するうえで好ましい。前記ビスフェノール化合物は、通常、2個以上の水酸基を有するから、各水酸基に対して、それぞれ平均1モル~20モルのアルキレンオキサイドが付加したものを使用することが好ましい。また、前記一般式1または一般式2で示される構造を有するポリオールとしては、前記したものの他に、例えば前記ビスフェノール化合物や、そのアルキレンオキサイド付加物と、炭酸エステル等とを反応させることによって得られるカーボネート結合を有するものを使用することもできる。また、前記一般式1または一般式2で示される構造を有するポリオールとしては、例えば前記ビスフェノール化合物や、そのアルキレンオキサイド付加物と、アジピン酸等のポリカルボン酸やそのエステル化物とを反応させることによって得られるエステル結合を有するものを使用することもできる。前記ポリエーテルポリオールa1-1としては、優れたインク吐出安定性を損なうことなく優れた耐擦過性や耐アルカリ性や耐アルコール性を付与する観点から、300~2000の数平均分子量を有するものであることが好ましく、800~1500の範囲であることがより好ましい。前記ポリエーテルポリオールa1-1は、前記ポリオールa1及びポリイソシアネートa2の全質量に対して3質量~60質量の範囲であることが好ましく、5質量~50質量の範囲で使用することがより好ましく、5質量~40質量の範囲で使用することが、優れたインク吐出性や保存安定性を損なうことなく、優れた耐擦過性と耐アルカリ性や耐アルコール性を付与するうえで特に好ましい。また、前記親水性基含有ポリオールa1-2としては、前記一般式1や一般式2で示される構造を有さない親水性基を有するポリオールを使用することができ、例えば、アニオン性基含有ポリオール、カチオン性基含有ポリオール、及びノニオン性基含有ポリオールを使用することができ、なかでもアニオン性基含有ポリオールを使用することが好ましい。前記アニオン性基含有ポリオールとしては、例えばカルボキシル基含有ポリオールや、スルホン酸基含有ポリオールを使用することができる。前記カルボキシル基含有ポリオールとしては、例えば2,2’-ジメチロールプロピオン酸、2,2’-ジメチロールブタン酸、2,2’-ジメチロール酪酸、2,2’-ジメチロール吉草酸等を使用することができ、なかでも2,2’-ジメチロールプロピオン酸を使用することが好ましい。また、前記カルボキシル基含有ポリオールと各種ポリカルボン酸とを反応させて得られるカルボキシル基含有ポリエステルポリオールも使用することもできる。前記スルホン酸基含有ポリオールとしては、例えば5-スルホイソフタル酸、スルホテレフタル酸、4-スルホフタル酸、5[4-スルホフェノキシ]イソフタル酸等のジカルボン酸、及びそれらの塩と、前記低分子量ポリオールとを反応させて得られるポリエステルポリオールを使用することができる。前記カルボキシル基含有ポリオールやスルホン酸基含有ポリオールは、前記親水性基含有ポリウレタンAの酸価が5~100の範囲で使用することが好ましく、10~70となる範囲で使用することが特に好ましい。なお、本発明で言う酸価は、前記親水性基含有ポリウレタンAの製造に使用したカルボキシル基含有ポリオール等の酸基含有化合物の使用量に基づいて算出した理論値である。前記アニオン性基は、それらの一部または全部が塩基性化合物等によって中和されていることが、良好な水分散性を発現するうえで好ましい。前記アニオン性基を中和する際に使用可能な塩基性化合物としては、例えばアンモニア、トリエチルアミン、モルホリン、モノエタノールアミン、ジエチルエタノールアミン等の沸点が200°C以上の有機アミンや、NaOH、KOH、LiOH等を含む金属水酸化物等を使用することができる。前記塩基性化合物は、得られるインクの分散安定性を向上させる観点から、塩基性化合物/アニオン性基=0.5~3.0モル比となる範囲で使用することが好ましく、0.9~2.0モル比となる範囲で使用することがより好ましい。また、前記カチオン性基含有ポリオールとしては、例えば3級アミノ基含有ポリオールを使用することができ、具体的にはN-メチル-ジエタノールアミンや、1分子中にエポキシを2個有する化合物と2級アミンとを反応させて得られるポリオールなどを使用することができる。前記カチオン性基は、その一部または全部が、蟻酸、酢酸、リン酸、プロピオン酸、コハク酸、グルタル酸、酒石酸、アジピン酸等の酸性化合物で中和されていることが好ましい。また、前記カチオン性基としての3級アミノ基は、その一部または全部が4級化されていることが好ましい。前記4級化剤としては、例えばジメチル硫酸、ジエチル硫酸、メチルクロライド、エチルクロライド等を使用することができ、ジメチル硫酸を使用することが好ましい。また、前記ノニオン性基含有ポリオールとしては、エチレンオキサイド由来の構造単位を有するポリアルキレングリコール等を使用することができる。前記親水性基含有ポリオールa1-2は、前記親水性基含有ポリウレタンAの製造に使用するポリオールa1及びポリイソシアネートa2の全量に対して、1質量~30質量の範囲で使用することが好ましい。また、前記ポリオールa1としては、前記ポリエーテルポリオールa1-1や前記親水性基含有ポリオールa1-2以外に、必要に応じてその他のポリオールa1-3を使用することができる。前記その他のポリオールa1-3としては、例えば前記一般式1や一般式2で示される構造を有さず、かつ、前記親水性基含有ポリオールa1-2以外のポリエーテルポリオールやポリエステルポリオール、ポリカーボネートポリオール等を使用することができる。なかでも、前記ポリエーテルポリオールを使用することが、優れたインクの保存安定性とインク吐出性とを付与するうえで好ましい。前記その他のポリオールa1-3として使用可能なポリエーテルポリオールとしては、たとえば活性水素原子を2個以上有する化合物の1種または2種以上を開始剤として、アルキレンオキサイドを付加重合させたものを使用することができる。前記開始剤としては、例えばエチレングリコール、ジエチレングリコール、トリエチレングリコール、プロピレングリコール、トリメチレングリコール、1,3-ブタンジオール、1,4-ブタンジオール、1,6-ヘキサンジオール、グリセリン、トリメチロールエタン、トリメチロールプロパン等を使用することができる。また、前記アルキレンオキサイドとしては、例えばエチレンオキサイド、プロピレンオキサイド、ブチレンオキサイド、スチレンオキサイド、エピクロルヒドリン、テトラヒドロフラン等を使用することができる。前記ポリエーテルポリオールとしては、インクの優れた吐出安定性を付与可能なインクジェット印刷インク用バインダーを得る観点から、ポリオキシテトラメチレングリコールやポリオキシプロピレングリコールを使用することが好ましい。前記その他のポリオールa1-3に使用可能なポリエーテルポリオールとしては、600~5000の数平均分子量を有するポリエーテルポリオールa1-3-1を使用することが好ましく、800~3000の範囲のものを使用することがより好ましい。前記ポリエーテルポリオール、好ましくは前記数平均分子量600~5000のポリエーテルポリオールa1-3-1は、前記ポリオールa1及びポリイソシアネートa2の全質量に対しての全質量に対して15質量~80質量の範囲であることが好ましい。また、前記ポリカーボネートポリオールとしては、例えば炭酸エステルとポリオールとを反応させて得られるもの等を使用することができる。前記炭酸エステルとしては、メチルカーボネートや、ジメチルカーボネート、エチルカーボネート、ジエチルカーボネート、シクロカーボネート、ジフェニルカーボネ-ト等を使用することできる。前記炭酸エステルと反応しうるポリオールとしては、例えばエチレングリコール、ジエチレングリコール、トリエチレングリコール、1,2-プロピレングリコール、1,3-プロピレングリコール、ジプロピレングリコール、1,4-ブタンジオール、1,3-ブタンジオール、1,2-ブタンジオール、2,3-ブタンジオール、1,5-ペンタンジオール、1,5-ヘキサンジオール、2,5-ヘキサンジオール、1,6-ヘキサンジオール、1,7-ヘプタンジオール、1,8-オクタンジオール、1,9-ノナンジオール、1,10-デカンジオール、1,11-ウンデカンジオール、1,12-ドデカンジオール、3-メチル-1,5-ペンタンジオール、2-エチル-1,3-ヘキサンジオール、2-メチル-1,3-プロパンジオール、2-メチル-1,8-オクタンジオール、2-ブチル-2-エチルプロパノールジオール、2-メチル-1,8-オクタンジオール、1,4-シクロヘキサンジオール、1,4-シクロヘキサンジメタノール、ハイドロキノン、レゾルシン、ビスフェノールA、ビスフェノールF、4,4’-ビフェノール等の比較的低分子量のジヒドロキシ化合物や、ポリエチレングリコール、ポリプロピレングリコール、ポリオキシテトラメチレングリコール等のポリエーテルポリオールや、ポリヘキサメチレンアジペート、ポリヘキサメチレンサクシネート、ポリカプロラクトン等のポリエステルポリオール等を使用することができる。また、前記ポリエステルポリオールとしては、例えば低分子量のポリオールとポリカルボン酸とをエステル化反応して得られるものや、ε-カプロラクトン等の環状エステル化合物を開環重合反応して得られるポリエステルや、これらの共重合ポリエステル等を使用することができる。前記低分子量のポリオールとしては、例えばエチレングリコール、プロピレングリコ-ル等を使用することができる。前記ポリカルボン酸としては、例えばコハク酸、アジピン酸、セバシン酸、ドデカンジカルボン酸、テレフタル酸、イソフタル酸、フタル酸、及びこれらの無水物またはエステル形成性誘導体などを使用することができる。また、前記その他のポリオールa1-3としては、前記したものの他に、脂肪族環式構造含有ポリオールを使用することが、耐擦過性や耐アルカリ性や耐アルコール性を向上するうえで好ましい。前記脂肪族環式構造含有ポリオールとしては、例えばシクロブタンジオール、シクロペンタンジオール、1,4-シクロヘキサンジオール、シクロヘプタンジオール、シクロオクタンジオール、シクロヘキサンジメタノール、ヒドロキシプロピルシクロヘキサノール、トリシクロ5,2,1,0,2,6デカン-ジメタノール、ビシクロ4,3,0-ノナンジオール、ジシクロヘキサンジオール、トリシクロ5,3,1,1ドデカンジオール、ビシクロ4,3,0ノナンジメタノール、トリシクロ5,3,1,1ドデカン-ジエタノール、ヒドロキシプロピルトリシクロ5,3,1,1ドデカノール、スピロ3,4オクタンジオール、ブチルシクロヘキサンジオール、1,1’-ビシクロヘキシリデンジオール、シクロヘキサントリオール、水素添加ビスフェノ-ルA、1,3-アダマンタンジオール等の、概ね100~500程度の低分子量の脂肪族環式構造含有ポリオールa1-3-2を使用することができる。なお、上記脂肪族環式構造含有ポリオールa1-3-2の分子量は、式量に基づくものである。また、前記脂肪族環式構造含有ポリオールとしては、前記脂肪族環式構造含有ポリオールa1-3-2と他の成分とを反応させて得られる脂肪族環式構造含有ポリカーボネートポリオールや脂肪族環式構造含有ポリエステルポリオールや脂肪族環式構造含有ポリエーテルポリオール等を単独または2種以上併用して使用することができる。前記脂肪族環式構造含有ポリカーボネートポリオールとしては、例えば前記低分子量の脂肪族環式構造含有ポリオールa1-3-2と、ジメチルカーボネートやホスゲン等とを反応して得られたものを使用することができる。また、前記脂肪族環式構造含有ポリエステルポリオールとしては、例えば前記した低分子量の脂肪族環式構造含有ポリオールa1-3-2とポリカルボン酸とをエステル化反応して得られるもの等を使用することができる。また、前記脂肪族環式構造含有ポリエーテルポリオールとしては、例えば前記した低分子量の脂肪族環式構造含有ポリオールa1-3-2を開始剤として、例えばエチレンオキサイドやプロピレンオキサイド等のアルキレンオキサイドを付加重合させたものを使用することができる。前記脂肪族環式構造含有ポリオールとしては、100~500の分子量を有する脂肪族環式構造含有ポリオールa1-3-2を使用することが、非常に優れた耐擦過性や耐アルカリ性や耐アルコール性を付与するうえで好ましい。より具体的には、前記脂肪族環式構造含有ポリオールa1-3-2として1,4-シクロヘキサンジメタノールを使用することが好ましい。前記100~500の分子量を有する脂肪族環式構造含有ポリオールa1-3-2は、前記ポリオールa1及びポリイソシアネートa2の全質量に対して0.5~20質量の範囲であることが好ましい。また、前記その他のポリオールa1-3としては、前記したものの他に、例えばエチレングリコール、ジエチレングリコール、トリエチレングリコール、1,2-プロピレングリコール、1,3-プロピレングリコール、ジプロピレングリコール、1,4-ブタンジオール、1,3-ブタンジオール、1,2-ブタンジオール、2,3-ブタンジオール、1,5-ペンタンジオール、1,5-ヘキサンジオール、2,5-ヘキサンジオール、1,6-ヘキサンジオール、1,7-ヘプタンジオール等を使用することができる。前記親水性基含有ポリウレタンAの製造に使用可能なポリイソシアネートa2としては、例えば4,4’-ジフェニルメタンジイソシアネート、2,4’-ジフェニルメタンジイソシアネート、カルボジイミド変性ジフェニルメタンジイソシアネート、クルードジフェニルメタンジイソシアネート、フェニレンジイソシアネート、トリレンジイソシアネート、ナフタレンジイソシアネートなどの芳香族ポリイソシアネートや、ヘキサメチレンジイソシアネート、リジンジイソシアネート、シクロヘキサンジイソシアネート、イソホロンジイソシアネート、ジシクロヘキシルメタンジイソシアネート、キシリレンジイソシアネート、テトラメチルキシリレンジイソシアネートなどの脂肪族ポリイソシアネートあるいは脂肪族環式構造含有ポリイソシアネートを使用することができる。なかでも、黄変色を防止する観点では脂肪族ポリイソシアネートを使用することが好ましく、前記変色防止とともに、耐擦過性や耐アルカリ性や耐アルコール性のより一層の向上を図る観点では、脂肪族環式構造含有ポリイソシアネートを使用することが好ましい。前記親水性基含有ポリウレタンAは、例えば無溶剤下または有機溶剤の存在下で、前記ポリオールa1と前記ポリイソシアネートa2とを反応させることによってポリウレタンを製造し、次いで、前記ポリウレタン中の親水性基の一部または全部を必要に応じて中和したものを、水系媒体B中に混合し水性化する際に、必要に応じて鎖伸長剤と混合し、反応させることによって製造することができる。前記ポリオールa1とポリイソシアネートa2との反応は、例えば、前記ポリオールa1が有する水酸基に対する、前記ポリイソシアネートa2が有するイソシアネート基の当量割合が、0.8~2.5の範囲で行うことが好ましく、0.9~1.5の範囲で行うことがより好ましい。また、前記親水性基含有ポリウレタンAを製造する際に使用可能な有機溶剤としては、例えばアセトン、メチルエチルケトン等のケトン類;テトラヒドロフラン、ジオキサン等のエーテル類;酢酸エチル、酢酸ブチル等の酢酸エステル類;アセトニトリル等のニトリル類;ジメチルホルムアミド、N-メチルピロリドン等のアミド類を、単独で使用または2種以上を使用することができる。本発明で使用する親水性基含有ポリウレタンAは、ポリウレタンの分子量を高めることを目的として、必要に応じて鎖伸長剤を好適に使用することができる。前記親水性基含有ポリウレタンAを製造する際に使用できる鎖伸長剤としては、ポリアミンや、その他活性水素原子含有化合物等を使用することができる。前記ポリアミンとしては、例えば、エチレンジアミン、1,2-プロパンジアミン、1,6-ヘキサメチレンジアミン、ピペラジン、2,5-ジメチルピペラジン、イソホロンジアミン、4,4’-ジシクロヘキシルメタンジアミン、3,3’-ジメチル-4,4’-ジシクロヘキシルメタンジアミン、1,4-シクロヘキサンジアミン等のジアミン類;N-ヒドロキシメチルアミノエチルアミン、N-ヒドロキシエチルアミノエチルアミン、N-ヒドロキシプロピルアミノプロピルアミン、N-エチルアミノエチルアミン、N-メチルアミノプロピルアミン;ジエチレントリアミン、ジプロピレントリアミン、トリエチレンテトラミン;ヒドラジン、N,N’-ジメチルヒドラジン、1,6-ヘキサメチレンビスヒドラジン;コハク酸ジヒドラジッド、アジピン酸ジヒドラジド、グルタル酸ジヒドラジド、セバシン酸ジヒドラジド、イソフタル酸ジヒドラジド;β-セミカルバジドプロピオン酸ヒドラジド、3-セミカルバジッド-プロピル-カルバジン酸エステル、セミカルバジッド-3-セミカルバジドメチル-3,5,5-トリメチルシクロヘキサンを使用することができ、エチレンジアミンを使用することが好ましい。前記その他活性水素含有化合物としては、例えば、エチレングリコール、ジエチレンリコール、トリエチレングリコール、プロピレングリコール、1,3-プロパンジオール、1,3-ブタンジオール、1,4-ブタンジオール、ヘキサメチレングリコール、サッカロース、メチレングリコール、グリセリン、ソルビトール等のグリコール類;ビスフェノールA、4,4’-ジヒドロキシジフェニル、4,4’-ジヒドロキシジフェニルエーテル、4,4’-ジヒドロキシジフェニルスルホン、水素添加ビスフェノールA、ハイドロキノン等のフェノール類、及び水等を、本発明のコーティング剤の保存安定性が低下しない範囲内で単独で使用または2種以上を併用することができる。前記鎖伸長剤は、例えばポリアミンが有するアミノ基と過剰のイソシアネート基との当量比が、1.9以下当量比となる範囲で使用することが好ましく、0.3~1.0当量比の範囲で使用することがより好ましい。前記鎖伸長剤を使用して得られたポリウレタンは、分子中にウレア結合を有するため、耐擦過性に優れた印刷画像を形成するうえで好適に使用できる。一方、前記ポリウレタンは、ウレア結合の影響によって耐アルコール性を低下させる傾向にあるため、前記耐擦過性や耐アルカリ性とともに耐アルコール性に優れた印刷画像を形成する場合には、前記親水性基含有ポリウレタンAとして、鎖伸長剤を使用せずに得られたポリウレタンや、その使用量を最小限に制限して得られたポリウレタン、具体的には、前記ポリウレタン中に含まれるウレア結合の割合が10質量以下であるものを使用することが好ましい。また、前記方法で製造した親水性基含有ポリウレタンAの水系媒体B中への分散は、例えば、次のような方法で行うことができる。方法1ポリオールa1とポリイソシアネートa2とを反応させて得られたポリウレタンAの親水基の一部又は全てを中和又は4級化した後、水を投入して水分散せしめ、その後に前記と同様の鎖伸長剤を用いて鎖伸長することにより親水性基含有ポリウレタンAを水分散させる方法。方法2ポリオールa1とポリイソシアネートa2とを反応させて得られたポリウレタンと、前記と同様の鎖伸長剤とを、反応容器中に一括又は分割して仕込み、鎖伸長反応させることで親水性基含有ポリウレタンAを製造し、次いで得られた親水性基含有ポリウレタンA中の親水基の一部又は全てを中和又は4級化した後、水を投入して水分散せしめる方法。前記方法1~方法2では、必要に応じて乳化剤を使用してもよい。また、水溶解や水分散の際には、必要に応じてホモジナイザー等の機械を使用しても良い。前記乳化剤としては、例えば、ポリオキシエチレンノニルフェニルエーテル、ポリオキシエチレンラウリルエーテル、ポリオキシエチレンスチリルフェニルエーテル、ポリオキシエチレンソルビトールテトラオレエート、ポリオキシエチレンポリオキシプロピレン共重合体等のノニオン系乳化剤;オレイン酸ナトリウム等の脂肪酸塩、アルキル硫酸エステル塩、アルキルベンゼンスルフォン酸塩、アルキルスルホコハク酸塩、ナフタレンスルフォン酸塩、ポリオキシエチレンアルキル硫酸塩、アルカンスルフォネートナトリウム塩、アルキルジフェニルエーテルスルフォン酸ナトリウム塩等のアニオン系乳化剤;アルキルアミン塩、アルキルトリメチルアンモニウム塩、アルキルジメチルベンジルアンモニウム塩等のカチオン系乳化剤が挙げられる。なかでも本発明のコーティング剤の優れた保存安定性を維持する観点から、基本的にアニオン性又はノニオン性の乳化剤を使用することが好ましい。また、本発明のコーティング剤の混和安定性を維持可能な範囲であれば、例えばカチオン性の乳化剤と両性の乳化剤とを併用してもよい。また、本発明のバインダーを製造する際には、親水性基含有ポリウレタンAの水分散性を助ける助剤として、親水基含有化合物を使用してもよい。かかる親水基含有化合物としては、アニオン性基含有化合物、カチオン性基含有化合物、両性基含有化合物、又はノニオン性基含有化合物を用いることができるが、本発明のインクの優れた保存安定性を維持する観点から、ノニオン性基含有化合物を使用することが好ましい。前記ノニオン性基含有化合物としては、分子内に少なくとも1個以上の活性水素原子を有し、かつエチレンオキシドの繰り返し単位からなる基、及びエチレンオキシドの繰り返し単位とその他のアルキレンオキシドの繰り返し単位からなる基からなる群から選ばれる少なくとも一つの官能基を有する化合物を使用することができる。例えば、エチレンオキシドの繰り返し単位を少なくとも30質量以上含有し、ポリマー中に少なくとも1個以上の活性水素原子を含有する数平均分子量300~20,000のポリオキシエチレングリコール又はポリオキシエチレン-ポリオキシプロピレン共重合体グリコール、ポリオキシエチレン-ポリオキシブチレン共重合体グリコール、ポリオキシエチレン-ポリオキシアルキレン共重合体グリコール又はそのモノアルキルエーテル等のノニオン基含有化合物又はこれらを共重合して得られるポリエステルポリエーテルポリオールなどの化合物を使用することが可能である。また、本発明のインクジェット印刷インク用バインダーには、保存安定性やインク吐出性を低下させない範囲で、必要に応じて硬化剤や硬化触媒を併用しても良い。前記硬化剤としては、例えばシラノール基及び/または加水分解性シリル基を有する化合物、ポリエポキシ化合物、ポリオキサゾリン化合物、ポリイソシアネート等を使用することができ、前記硬化触媒としては、例えば、水酸化リチウム、水酸化ナトリウム、水酸カリウム等を使用することができる。る。また、本発明のインクジェット印刷インク用バインダーで使用する水系媒体Bは、前記親水性基含有ポリウレタンAが分散するものである。前記水系媒体Bとしては、水、水と混和する有機溶剤、及び、これらの混合物が挙げられる。水と混和する有機溶剤としては、例えば、メタノール、エタノール、n-及びイソプロパノール等のアルコール類;アセトン、メチルエチルケトン等のケトン類;エチレングリコール、ジエチレングリコール、プロピレングリコール等のポリアルキレングリコール類;ポリアルキレングリコールのアルキルエーテル類Nメチル2ピロリドン等のラクタム類、等が挙げられる。本発明では、水のみを用いても良く、また水及び水と混和する有機溶剤との混合物を用いても良く、水と混和する有機溶剤のみを用いても良い。安全性や環境に対する負荷の点から、水のみ、又は、水及び水と混和する有機溶剤との混合物が好ましく、水のみが特に好ましい。前記水系媒体Bは、前記インクジェット印刷インク用バインダーの全量に対して、50質量~90質量含まれることが好ましく、65質量~85質量含まれることがより好ましい。以上の方法で得られた親水性基含有ポリウレタンAと水系媒体とを含むポリウレタン組成物は、印刷物の耐擦過性や耐アルカリ性を飛躍的に向上させることができるため、もっぱらインクジェット印刷向けインク用バインダーに好適に使用することができる。前記親水性基含有ポリウレタンAは、インクの保存安定性と非常に優れた吐出安定性と優れた耐擦過性と耐アルカリ性とを両立する観点から、インクジェット印刷インク用バインダーの全量に対して、10質量~50質量の範囲で含まれることが好ましく、15質量~35質量の範囲で含まれることがより好ましい。次に、本発明のインクジェット印刷用インクについて説明する。本発明のインクジェット印刷用インクは、前記インクジェット印刷インク用バインダー、顔料や染料、その他必要に応じて各種の添加剤を含有するものである。前記顔料としては、公知慣用の無機顔料や有機顔料を使用することができる。前記無機顔料としては、例えば酸化チタン、アンチモンレッド、ベンガラ、カドミウムレッド、カドミウムイエロー、コバルトブルー、紺青、群青、カーボンブラック、黒鉛等を使用することができる。前記有機顔料としては、例えば、キナクリドン系顔料、キナクリドンキノン系顔料、ジオキサジン系顔料、フタロシアニン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、アゾ系顔料等の有機顔料を使用することができる。これらの顔料は2種類以上のものを併用することができる。また、これらの顔料が表面処理されており,水系媒体に対して自己分散能を有しているものであっても良い。また、前記染料としては、例えばモノアゾジスアゾ等のアゾ染料、金属錯塩染料、ナフトール染料、アントラキノン染料、インジゴ染料、カーボニウム染料、キノイミン染料、シアニン染料、キノリン染料、ニトロ染料、ニトロソ染料、ベンゾキノン染料、ナフトキノン染料、ナフタルイミド染料、ペリノン染料、フタロシアニン染料、トリアリルメタン系等を使用することができる。また、前記添加剤としては、例えば高分子分散剤や粘度調整剤、湿潤剤、消泡剤、界面活性剤、防腐剤、pH調整剤、キレート化剤、可塑剤、紫外線吸収剤、酸化防止剤をはじめ、従来のインクジェット印刷用インクのバインダーに使用されていたアクリル樹脂等を使用することができる。前記高分子分散剤としては、例えばアクリル系樹脂、スチレン-アクリル系樹脂等を使用することができ、それらはランダム型、ブロック型、グラフト型のいずれのものも使用することができる。前記高分子分散剤を使用する際には、高分子分散剤を中和するために酸または塩基を併用しても良い。前記インクジェット印刷用インクは、例えば以下の製造方法によって調製することができる。1前記顔料または染料と前記水系媒体と前記インクジェット印刷インク用バインダーと必要に応じて前記添加剤とを、各種の分散装置を用いて一括して混合しインクを調製する方法。2前記顔料または染料と前記水系媒体と必要に応じて前記添加物とを、各種の分散装置を用いて混合することで顔料または染料の水系分散体からなるインク前駆体を調製し、次いで、前記顔料または染料の水分散体からなるインク前駆体と前記インクジェット印刷インク用バインダーと、必要に応じて水系媒体と添加剤とを、各種の分散装置を用いて混合しインクを調製する方法。上記2に記載したインクの製造方法で使用する顔料を含むインク前駆体は、例えば以下の方法によって調製することができる。i顔料及び高分子分散剤等の添加剤を2本ロールやミキサー等を用いて予備混練して得られた混練物と、水系媒体とを各種の分散装置を用いて混合することによって顔料を含む水系分散体からなるインク前駆体を調製する方法。ii顔料と高分子分散剤を各種の分散装置を用いて混合した後、前記高分子分散剤の溶解性をコントロールすることによって該高分子分散剤を前記顔料の表面に堆積させ、更に分散装置を用いてそれらを混合することで顔料を含む水系分散体からなるインク前駆体を調製する方法。iii顔料と前記添加物とを各種の分散装置を用いて混合し、次いで前記混合物と樹脂エマルジョンとを分散装置を用いて混合することによって顔料を含む水系分散体からなるインク前駆体を調製する方法。前記インクジェット印刷用インクの製造に使用可能な分散装置としては、例えば、超音波ホモジナイザー、高圧ホモジナイザー、ペイントシェーカー、ボールミル、ロールミル、サンドミル、サンドグラインダー、ダイノーミル、ディスパーマット、SCミル、ナノマイザーなどを、単独または、2種類以上組み合わせて使用することができる。前記方法で得られたインクジェット印刷用インク中には、概ね250nm以上の粒子径を有する粗大粒子が存在する場合がある。前記粗大粒子は、プリンターノズルの詰まり等を引き起こし、インク吐出特性を劣化させる場合があるため、前記顔料の水系分散体の調製後、またはインクの調製後に遠心分離又は濾過処理等の方法によって、粗大粒子を除去することが好ましい。前記で得たインクジェット印刷用インクは、200nm以下の体積平均粒子径を有するものを使用することが好ましく、特に写真画質のようにより一層高光沢の画像を形成する場合には、80nm~120nmの範囲であることがより好ましい。また、前記インクジェット印刷用インクは、インクジェット印刷用インク全体に対して、前記親水性基含有ポリウレタンAを0.2質量~10質量、水系媒体Bを50質量~95質量、顔料や染料を0.5質量~15質量含むことが好ましい。前記方法で得られた本発明のインクジェット印刷用インクは、もっぱらインクジェットプリンターを用いたインクジェット印刷に使用することができ、例えば紙やプラスチックフィルム、金属フィルムまたはシート等の基材に対するインクジェット印刷に使用することができる。インクジェットの方式は特に限定するものではないが、連続噴射型荷電制御型、スプレー型など、オンデマンド型ピエゾ方式、サーマル方式、静電吸引方式などなどの公知の方式を適用することができる。本発明のインクジェット印刷用インクを用いて印刷された印刷物は、優れた耐擦過性を有することから顔料等の欠落に起因した印刷画像の劣化等を引き起こしにくく、また優れた耐アルカリ性を有することから、アルカリ性洗浄剤等の印刷画像表面への付着によるにじみ等の発生を防止でき、かつ高発色濃度の画像を有するものであるから、例えばインクジェット印刷による写真印刷や、インクジェット印刷による高速印刷によって得られた印刷物など様々な用途に使用することができる。以下、本発明を実施例と比較例により、一層、具体的に説明する。実施例1温度計、窒素ガス導入管、攪拌器を備えた窒素置換された容器中で、ポリエーテルポリオールエクセノール1020旭硝子株式会社製のポリプロピレングリコール、数平均分子量100085.1質量部、2,2―ジメチロールプロピオン酸11.9質量部、1,4-シクロヘキサンジメタノール13.3質量部、日本乳化剤株式会社製のBA-P3グリコールビスフェノールAのプロピレンオキサイド3モル付加物48.7質量部及びイソホロンジイソシアネート86.1質量部を、有機溶剤としてのメチルエチルケトン61.2質量部の存在下で5時間反応させ、希釈溶剤としてメチルエチルケトン43.8質量部を追加し、更に反応を継続した。反応物の重量平均分子量が20000から50000の範囲に達した時点で、メタノール2.5質量部投入することで反応を終了し、更に希釈溶剤としてメチルエチルケトン55.9質量部を追加することでポリウレタン酸価20の有機溶剤溶液を得た。なお、前記酸価は、ポリウレタンの製造に使用した2,2-ジメチロールプロピオン酸等の酸基含有化合物の使用量に基づいて算出した理論値である。以下の実施例及び比較例においても、前記と同様の方法で酸価を算出した。次いで、前記ポリウレタンの有機溶剤溶液に20質量水酸化カリウム水溶液を24.5質量部加えることで、前記ポリウレタンが有するカルボキシル基の一部または全部を中和し、さらに水1020.5質量部を加え十分に攪拌することによりポリウレタンの水分散体を得た。次いで、前記ポリウレタンの水分散体をエージング及び脱溶剤することによって、不揮発分25質量のインクジェット印刷インク用バインダーを得た。実施例2温度計、窒素ガス導入管、攪拌器を備えた窒素置換された容器中で、ポリエーテルポリオールエクセノール1020旭硝子株式会社製のポリプロピレングリコール、数平均分子量1000112.3質量部、2,2―ジメチロールプロピオン酸11.9質量部、日本乳化剤株式会社製のBA-P3グリコールビスフェノールAのプロピレンオキサイド3モル付加物49.1質量部及びイソホロンジイソシアネート71.9質量部を、有機溶剤としてのメチルエチルケトン61.3質量部の存在下で5時間反応させ、希釈溶剤としてメチルエチルケトン43.8質量部を追加し、更に反応を継続した。反応物の重量平均分子量が20000から50000の範囲に達した時点で、メタノール2.1質量部投入することで反応を終了し、更に希釈溶剤としてメチルエチルケトン56.3質量部を追加することでポリウレタン酸価20の有機溶剤溶液を得た。次いで、前記ポリウレタンの有機溶剤溶液に20質量水酸化カリウム水溶液を24.0質量部加えることで、前記ポリウレタンが有するカルボキシル基の一部または全部を中和し、さらに水1020.8質量部を加え十分に攪拌することによりポリウレタンの水分散体を得た。次いで、前記ポリウレタンの水分散体をエージング、脱溶剤することによって不揮発分25質量のインクジェット印刷インク用バインダーを得た。実施例3温度計、窒素ガス導入管、攪拌器を備えた窒素置換された容器中で、ポリエーテルポリオールエクセノール1020旭硝子株式会社製のポリプロピレングリコール、数平均分子量1000159.1質量部、2,2―ジメチロールプロピオン酸11.9質量部、日本乳化剤株式会社製のBA-P3グリコールビスフェノールAのプロピレンオキサイド3モル付加物12.3質量部及びイソホロンジイソシアネート61.9質量部を、有機溶剤としてのメチルエチルケトン61.3質量部の存在下で5時間反応させ、希釈溶剤としてメチルエチルケトン43.8質量部を追加し、更に反応を継続した。反応物の重量平均分子量が20000から50000の範囲に達した時点で、メタノール1.8質量部投入することで反応を終了し、更に希釈溶剤としてメチルエチルケトン56.6質量部を追加することでポリウレタン酸価20の有機溶剤溶液を得た。次いで、前記ポリウレタンの有機溶剤溶液に20質量水酸化カリウム水溶液を24.0質量部加えることで、前記ポリウレタンが有するカルボキシル基の一部または全部を中和し、さらに水1020.8質量部を加え十分に攪拌することによりポリウレタンの水分散体を得た。次いで、前記ポリウレタンの水分散体をエージング、脱溶剤することによって不揮発分25質量のインクジェット印刷インク用バインダーを得た。実施例4温度計、窒素ガス導入管、攪拌器を備えた窒素置換された容器中で、ポリエーテルポリオールエクセノール1020旭硝子株式会社製のポリプロピレングリコール、数平均分子量100034.4質量部、2,2―ジメチロールプロピオン酸11.9質量部、日本乳化剤株式会社製のBA-P3グリコールビスフェノールAのプロピレンオキサイド3モル付加物110.3質量部及びイソホロンジイソシアネート88.6質量部を、有機溶剤としてのメチルエチルケトン61.3質量部の存在下で5時間反応させ、希釈溶剤としてメチルエチルケトン43.8質量部を追加し、更に反応を継続した。反応物の重量平均分子量が20000から50000の範囲に達した時点で、メタノール2.6質量部投入することで反応を終了し、更に希釈溶剤としてメチルエチルケトン55.8質量部を追加することでポリウレタン酸価20の有機溶剤溶液を得た。次いで、前記ポリウレタンの有機溶剤溶液に20質量水酸化カリウム水溶液を24.0質量部加えることで、前記ポリウレタンが有するカルボキシル基の一部または全部を中和し、さらに水1020.8質量部を加え十分に攪拌することによりポリウレタンの水分散体を得た。次いで、前記ポリウレタンの水分散体をエージング、脱溶剤することによって不揮発分25質量のインクジェット印刷インク用バインダーを得た。実施例5反応物の重量平均分子量が5000から20000の範囲に達した時点で、メタノール2.1質量部投入することで反応を終了し、更に希釈溶剤としてメチルエチルケトン56.3質量部を追加すること以外は、前記実施例2と同様の方法ならびに原材料の種類及び配合割合等でポリウレタン酸価20の有機溶剤溶液を得た。次いで、前記ポリウレタンの有機溶剤溶液に20質量水酸化カリウム水溶液を24.0質量部加えることで、前記ポリウレタンが有するカルボキシル基の一部または全部を中和し、さらに水1020.8質量部を加え十分に攪拌することによりポリウレタンの水分散体を得た。次いで、前記ポリウレタンの水分散体をエージング、脱溶剤することによって不揮発分25質量のインクジェット印刷インク用バインダーを得た。実施例6反応物の重量平均分子量が60000から100000の範囲に達した時点で、メタノール2.1質量部投入することで反応を終了し、更に希釈溶剤としてメチルエチルケトン56.3質量部を追加すること以外は、前記実施例2と同様の方法ならびに原材料の種類及び配合割合等でポリウレタン酸価20の有機溶剤溶液を得た。次いで、前記ポリウレタンの有機溶剤溶液に20質量水酸化カリウム水溶液を24.0質量部加えることで、前記ポリウレタンが有するカルボキシル基の一部または全部を中和し、さらに水1020.8質量部を加え十分に攪拌することによりポリウレタンの水分散体を得た。次いで、前記ポリウレタンの水分散体をエージング、脱溶剤することによって不揮発分25質量のインクジェット印刷インク用バインダーを得た。実施例7温度計、窒素ガス導入管、攪拌器を備えた窒素置換された容器中で、ポリエーテルポリオールエクセノール1020旭硝子株式会社製のポリプロピレングリコール、数平均分子量1000109.2質量部、2,2―ジメチロールプロピオン酸11.9質量部、ビスフェノールSのプロピレンオキサイド3モル付加物52.2質量部及びイソホロンジイソシアネート71.9質量部を、有機溶剤としてのメチルエチルケトン61.3質量部の存在下で5時間反応させ、希釈溶剤としてメチルエチルケトン43.8質量部を追加し、更に反応を継続した。反応物の重量平均分子量が20000から50000の範囲に達した時点で、メタノール2.1質量部投入することで反応を終了し、更に希釈溶剤としてメチルエチルケトン56.3質量部を追加することでポリウレタン酸価20の有機溶剤溶液を得た。なお、前記酸価は、ポリウレタンの製造に使用した2,2-ジメチロールプロピオン酸等の酸基含有化合物の使用量に基づいて算出した理論値である。以下の実施例及び比較例においても、前記と同様の方法で酸価を算出した。次いで、前記ポリウレタンの有機溶剤溶液に20質量水酸化カリウム水溶液を24.0質量部加えることで、前記ポリウレタンが有するカルボキシル基の一部または全部を中和し、さらに水1020.8質量部を加え十分に攪拌することによりポリウレタンの水分散体を得た。次いで、前記ポリウレタンの水分散体をエージング及び脱溶剤することによって、不揮発分25質量のインクジェット印刷インク用バインダーを得た。比較例1温度計、窒素ガス導入管、攪拌器を備えた窒素置換された容器中で、ポリエーテルポリオールエクセノール1020旭硝子株式会社製のポリプロピレングリコール、数平均分子量1000174.7質量部、2,2―ジメチロールプロピオン酸11.9質量部及びイソホロンジイソシアネート58.6質量部を、有機溶剤としてのメチルエチルケトン61.3質量部の存在下で5時間反応させ、希釈溶剤としてメチルエチルケトン43.8質量部を追加し、更に反応を継続した。反応物の重量平均分子量が20000から50000の範囲に達した時点で、メタノール1.7質量部投入することで反応を終了し、更に希釈溶剤としてメチルエチルケトン56.7質量部を追加することでポリウレタン酸価20の有機溶剤溶液を得た。次いで、前記ポリウレタンの有機溶剤溶液に20質量水酸化カリウム水溶液を24.0質量部加えることで、前記ポリウレタンが有するカルボキシル基の一部または全部を中和し、さらに水1012.4質量部を加え十分に攪拌することによりポリウレタンの水分散体を得た。次いで、前記ポリウレタンの水分散体をエージング、脱溶剤することによって不揮発分25質量のインクジェット印刷インク用バインダーを得た。比較例2温度計、窒素ガス導入管、攪拌器を備えた窒素置換された容器中で、ポリエーテルポリオールエクセノール1020旭硝子株式会社製のポリプロピレングリコール、数平均分子量1000123.3質量部、ビスフェノールAキシダ化学株式会社製31.9質量部及び2,2―ジメチロールプロピオン酸11.9質量部及びイソホロンジイソシアネート78.2質量部を、有機溶剤としてのメチルエチルケトン61.3質量部の存在下で5時間反応させ、希釈溶剤としてメチルエチルケトン43.8質量部を追加し、更に反応を継続した。反応物の重量平均分子量が10000から40000の範囲に達した時点で、メタノール2.3質量部投入することで反応を終了し、更に希釈溶剤としてメチルエチルケトン56.1質量部を追加することでポリウレタン酸価20の有機溶剤溶液を得た。次いで、前記ポリウレタンの有機溶剤溶液に20質量水酸化カリウム水溶液を24.0質量部加えることで、前記ポリウレタンが有するカルボキシル基の一部または全部を中和し、さらに水1020.8質量部を加え十分に攪拌することによりポリウレタンの水分散体を得た。次いで、前記ポリウレタンの水分散体をエージング、脱溶剤することによって不揮発分25質量のインクジェット印刷インク用バインダーを得た。比較例3温度計、窒素ガス導入管、攪拌器を備えた窒素置換された容器中で、ポリエーテルポリオールエクセノール1020旭硝子株式会社製のポリプロピレングリコール、数平均分子量1000137.9質量部、1,4-ベンゼンジメタノール東京化成工業株式会社製17.3質量部及び2,2―ジメチロールプロピオン酸11.9質量部及びイソホロンジイソシアネート78.2質量部を、有機溶剤としてのメチルエチルケトン61.3質量部の存在下で5時間反応させ、希釈溶剤としてメチルエチルケトン43.8質量部を追加し、更に反応を継続した。反応物の重量平均分子量が10000から40000の範囲に達した時点で、メタノール2.3質量部投入することで反応を終了し、更に希釈溶剤としてメチルエチルケトン56.1質量部を追加することでポリウレタン酸価20の有機溶剤溶液を得た。次いで、前記ポリウレタンの有機溶剤溶液に20質量水酸化カリウム水溶液を24.0質量部加えることで、前記ポリウレタンが有するカルボキシル基の一部または全部を中和し、さらに水1020.8質量部を加え十分に攪拌することによりポリウレタンの水分散体を得た。次いで、前記ポリウレタンの水分散体をエージング、脱溶剤することによって不揮発分25質量のインクジェット印刷インク用バインダーを得た。[重量平均分子量の測定]実施例及び比較例で得たポリウレタンの重量平均分子量はゲルパーミエーションクロマトグラフGPC法により測定した。具体的には、実施例及び比較例で得たインクジェット印刷インク用バインダーを、ガラス板上に3milアプリケーターで塗工し、常温で1時間乾燥して半乾きの塗膜を作成した。得られた塗膜をガラス板から剥し、塗膜の0.4gをテトラヒドロフラン100gに溶解して測定試料とした。測定装置としては、東ソー株製高速液体クロマトグラフHLC-8220型を用いた。カラムは、東ソー株製カラムTSK-GELHXL-H、G5000HXL、G4000HXL、G3000HXL、G2000HXLを組み合わせて使用した。標準試料として昭和電工株製及び東洋曹達株製の標準ポリスチレン分子量:448万、425万、288万、275万、185万、86万、45万、41.1万、35.5万、19万、16万、9.64万、5万、3.79万、1.98万、1.96万、5570、4000、2980、2030、500を用いて検量線を作成した。溶離液、及び試料溶解液としてテトラヒドロフランを用い、流量1mL/min、試料注入量500μL、試料濃度0.4としてRI検出器を用いて重量平均分子量を測定した。調製例1キナクリドン系顔料の水系分散体ビニル重合体スチレン/アクリル酸/メタクリル酸=77/10/13質量比であり、重量平均分子量が11000、酸価156mgKOH/gを1500g、キナクリドン系顔料クロモフタールジェットマジェンタDMQ、チバスペシャルティケミカルズ社製を4630g、フタルイミドメチル化3,10-ジクロロキナクリドン1分子あたりの平均フタルイミドメチル基数が1.4を380g、ジエチレングリコールを2600g、及び34質量水酸化カリウム水溶液688gを、容量50LのプラネタリーミキサーPLM-V-50V株式会社井上製作所製に仕込み、4時間、混練を継続した。前記混練物に、2時間で総量8000gの60°Cに加温したイオン交換水を加え、不揮発分が37.9質量の着色樹脂組成物を得た。前記方法で得た着色樹脂組成物の12kgに、ジエチレングリコール744gと、イオン交換水7380gとを少量ずつ添加しながら分散撹拌機で撹拌し、水系顔料分散液の前駆体分散処理前の水系顔料分散液を得た。次いで、この水系顔料分散液前駆体の18kgを、ビーズミル浅田鉄工株製ナノミルNM-G2L、ビーズφ;0.3mmのジルコニアビーズ、ビーズ充填量;85、冷却水温度;10°C、回転数;2660回転/分を用いて処理し、前記ビーズミルの通過液を13000G×10分の遠心処理した後、有効孔径0.5μmのフィルターにより濾過処理を行うことによってキナクリドン系顔料の水系顔料分散液を得た.この水系顔料分散体中のキナクリドン系顔料濃度は14.9質量であった。[インクジェット印刷用インクの調製]キナクリドン系顔料の濃度が4質量で、かつポリウレタンの濃度が1質量となるよう、前記実施例1~7及び比較例1~3で得たインクジェット印刷インク用のバインダーと、調製例1で得たキナクリドン系顔料と、2-ピロリジノンと、トリエチレングリコールモノブチルエーテルと、グリセリンと、界面活性剤サーフィノール440、エアープロダクツ社製とイオン交換水とを、下記配合割合にしたがって混合、攪拌することによって、インクジェット印刷用インクを調製した。インクジェット印刷用インクの配合割合調製例1で得たキナクリドン系顔料水系分散体顔料濃度14.9;26.8g2-ピロリジノン;8.0gトリエチレングリコールモノブチルエーテル;8.0gグリセリン;3.0g界面活性剤サーフィノール440、エアープロダクツ社製;0.5gイオン交換水;48.7g前記実施例1~7及び比較例1~3で得たインクジェット印刷インク用のバインダー不揮発分25質量;4.0gインクジェット印刷用インクの保存安定性の評価前記で得たインクジェット印刷用インクの粘度と、該インク中の分散粒子の粒子径に基づいて評価した。前記で得たインクジェット印刷用インクの粘度は、東機産業株製のVISCOMETERTV-22を使用して測定した。また、前記インクジェット印刷インク用インク中の分散粒子の粒子径は、日機装株社製のマイクロトラックUPAEX150を使用して測定した。次に、前記インクをスクリュー管等のガラス容器に密栓し、70°Cの恒温器で4週間の加熱試験を行い、前記加熱試験後の前記インクの粘度と粒子径を前記と同様の方法で測定した。前記加熱試験前のインクの粘度及び粒子径に対する、加熱試験後の粘度及び粒子径の変化を、それぞれ下記式に基づいて算出し、前記インクの保存安定性を評価した。式I[加熱試験後のインクの粘度/加熱試験前のインクの粘度]×100判定基準○:粘度の変化の割合が、2未満△:粘度の変化の割合が、2以上5未満×:粘度の変化の割合が、5以上式II[加熱試験後のインク中の分散粒子の粒子径/加熱試験前のインク中の分散粒子の粒子径]×100判定基準○:粒子径の変化の割合が、5未満△:粒子径の変化の割合が、5以上10未満×:粒子径の変化の割合が、10以上インク吐出安定性の評価前記のインクジェット印刷用インクを黒色インクカートリッジに充填したPhotosmartD5360ヒューレットパッカード社製を用いて診断ページを印刷し、ノズルの状態を確認した。次いで、1ページあたり18cm×25cmの領域の印字濃度設定100のベタ印刷を連続で20ページ実施した後、再度診断ページを印刷しノズルの状態を確認した。連続ベタ印刷の前後でのノズルの状態変化をインク吐出性として評価した。評価基準を以下に記す。判定基準◎:ノズルの状態に変化がなく、吐出異常が発生していないもの○:ノズルへの若干のインクの付着が確認されたものの、インクの吐出方向の異常は発生していないもの△:前記ベタ印刷を連続で20ページ実施した後に、インクの吐出方向の異常やインクの不吐出が生じたもの×:印刷途中でインクの吐出方向の異常やインクの不吐出が生じ、連続して20ページのベタ印刷を完了できなかったものインクジェット印刷用インクの印刷性能評価耐擦過性写真印刷用紙光沢HPアドバンスフォト用紙ヒューレットパッカード社製の印刷面に、市販のサーマルジェット方式インクジュットプリンターPhotosmartD5360;ヒューレットパッカード社製を用い、前記インクを黒色インクカートリッジに充填し、印字濃度設定100のベタ印刷を行うことで評価用印刷物を得た。前記評価用印刷物を常温下で10分間乾燥した後、該印刷面を、約5kgの荷重をかけて爪で擦過し、該印刷面の色等のこすれ具合を下記評価基準にしたがって目視で評価した。なお、インクの吐出安定性が不十分であるため、前記評価用印刷物が得られず、本評価を行うことができなかったものについては表中に-と記した。判定基準A:印刷面に傷は全くなく、印材の剥離等もみられなかった。B:印刷面に若干の傷が発生したものの実用上問題ない程度であり、色材の剥離等もみられなかった。C:印刷面に若干の傷が発生し、かつ、色材の剥離等もみられた。D:印刷面の約50以上の範囲で著しい傷が発生し、かつ、色材の剥離等もみられた。[耐薬品性]耐アルカリ性前記評価用印刷物を常温下で10分間乾燥した後、印刷面に、0.5質量KOH水溶液をスポイトで3滴滴下し、10秒後に印刷面を指で擦過し、該印刷面の表面状態を目視で評価した。評価基準を以下に記す。なお、インクの吐出安定性が不十分であるため、前記評価用印刷物が得られず、本評価を行うことができなかったものについては表中に-と記した。判定基準A:印刷面に色材等の剥がれは全くみられず、印刷面の変色もみられなかった。B:印刷面に色材等の剥がれはみられなかったが、印刷面の変色が僅かに発生した。C:印刷面に色材等の若干の剥がれが発生し、かつ、印刷面の変色も発生した。D:印刷表面の約50以上の範囲にわたって色材等の著しい剥がれが発生し、かつ、印刷面の変色も発生した。耐アルコール性前記評価用印刷物を常温下で10分間乾燥した後、印刷面に、5質量エタノール水溶液をスポイトで3滴滴下し、10秒後に印刷面を指で擦過し、該印刷面の表面状態を目視で評価した。評価基準を以下に記す。なお、インクの吐出安定性が不十分であるため、前記評価用印刷物が得られず、本評価を行うことができなかったものについては表中に-と記した。判定基準A:印刷面に色材等の剥がれは全くみられず、印刷面の変色もみられなかった。B:印刷面に色材等の剥がれはみられなかったが、印刷面の変色が僅かに発生した。C:印刷面に色材等の若干の剥がれが発生し、かつ、印刷面の変色も発生した。D:印刷表面の約50以上の範囲にわたって色材等の著しい剥がれが発生し、かつ、印刷面の変色も発生した。表1及び2中の略号を以下に説明する。BAP3;ビスフェノールAのプロピレンオキサイド3モル付加物BA-P3グリコール日本乳化剤株式会社製含有量質量;ポリウレタンの製造に使用するポリオールa1とポリイソシアネートa2との合計質量に対する前記ポリエーテルポリオールa1-1の質量割合。BPA;ビスフェノールAキシダ化学株式会社製BDM;14―ベンゼンジメタノール東京化成工業株式会社製BSP3;ビスフェノールSのプロピレンオキサイド3モル付加物CHDM;1,4-シクロヘキサンジメタノールDMPA;2,2―ジメチロールプロピオン酸PPG;旭硝子株式会社製のポリプロピレングリコールエクセノール1020、数平均分子量1000IPDI;イソホロンジイソシアネート"